(57)【要約】  半芳香族ポリアミド（Ａ）１００質量部、臭素系難燃剤（Ｂ）１５〜１３０質量部、難燃助剤（Ｃ）２〜２５質量部およびドリップ防止剤（Ｄ）０．３〜７．０質量部を含有する半芳香族ポリアミド樹脂組成物であり、半芳香族ポリアミド（Ａ）が、テレフタル酸成分、脂肪族ジアミン成分および脂肪族モノカルボン酸成分を含有し、半芳香族ポリアミド（Ａ）における脂肪族モノカルボン酸成分の含有量が０．３〜４．０モル％であることを特徴とする半芳香族ポリアミド樹脂組成物。【特許請求の範囲】
【請求項１】
半芳香族ポリアミド（Ａ）１００質量部、臭素系難燃剤（Ｂ）１５〜１３０質量部、難燃助剤（Ｃ）２〜２５質量部およびドリップ防止剤（Ｄ）０．３〜７．０質量部を含有する半芳香族ポリアミド樹脂組成物であり、
半芳香族ポリアミド（Ａ）が、テレフタル酸成分、脂肪族ジアミン成分および脂肪族モノカルボン酸成分を含有し、
半芳香族ポリアミド（Ａ）における脂肪族モノカルボン酸成分の含有量が０．３〜４．０モル％であることを特徴とする半芳香族ポリアミド樹脂組成物。
【請求項２】
脂肪族ジアミン成分が、１，１０−デカンジアミンであることを特徴とする請求項１記載の半芳香族ポリアミド樹脂組成物。
【請求項３】
さらに繊維状強化材（Ｅ）を２００質量部以下含有することを特徴とする請求項１または２記載の半芳香族ポリアミド樹脂組成物。
【請求項４】
臭素系難燃剤（Ｂ）と難燃助剤（Ｃ）の質量比率（Ｂ／Ｃ）が、９５／５〜６０／４０であることを特徴とする請求項１〜３のいずれかに記載の半芳香族ポリアミド樹脂組成物。
【請求項５】
脂肪族モノカルボン酸成分が、炭素数１５〜３０の脂肪族モノカルボン酸からなる群より選ばれた１種以上であることを特徴とする請求項１〜４のいずれかに記載の半芳香族ポリアミド樹脂組成物。
【請求項６】
臭素系難燃剤（Ｂ）が、エチレンビス（テトラブロモフタル）イミド、臭素化エポキシ樹脂および臭素化ポリスチレンからなる群より選ばれた１種以上であることを特徴とする請求項１〜５のいずれかに記載の半芳香族ポリアミド樹脂組成物。
【請求項７】
難燃助剤（Ｃ）が、錫酸亜鉛、硼酸亜鉛、三酸化アンチモン、五酸化アンチモンおよびアンチモン酸ナトリウムからなる群より選ばれた１種以上であることを特徴とする請求項１〜６のいずれかに記載の半芳香族ポリアミド樹脂組成物。
【請求項８】
ドリップ防止剤（Ｄ）が、ポリテトラフルオロエチレンおよび／またはアクリル変性ポリテトラフルオロエチレンであることを特徴とする請求項１〜７のいずれかに記載の半芳香族ポリアミド樹脂組成物。
【請求項９】
請求項１〜８のいずれかに記載の半芳香族ポリアミド樹脂組成物を成形してなることを特徴とする成形体。
【発明の詳細な説明】
【技術分野】
【０００１】
本発明は、難燃性を有する半芳香族ポリアミド樹脂組成物に関する。
【背景技術】
【０００２】
半芳香族ポリアミドは、耐熱性、機械的特性に優れていることから、多くの電気・電子部品、自動車のエンジン周りの部品などに使用されている。中でも、電気・電子部品に使用する場合には、半芳香族ポリアミドは難燃性が要求されている。【０００３】
特許文献１には、半芳香族ポリアミドと、臭素系難燃剤と、アンチモン酸ナトリウムと、無機化合物とからなる難燃性樹脂組成物が開示されている。しかしながら、この難燃性樹脂組成物は、押出時や成形時の流動性が低く、難燃性が十分でなく、また難燃剤の分解ガスが発生する場合があるという問題があった。
【先行技術文献】
【特許文献】
【０００４】
【特許文献１】特開２０００−２６５０５５号公報
【発明の概要】
【発明が解決しようとする課題】
【０００５】
本発明は、優れた耐熱性、機械的特性を有するとともに、押出時や成形時の流動性や難燃性に優れ、また、分解ガスの発生が抑制された半芳香族ポリアミド樹脂組成物を提供することを目的とする。
【課題を解決するための手段】
【０００６】
本発明者らは、前記課題を解決するため鋭意研究を重ねた結果、半芳香族ポリアミドに脂肪族モノカルボン酸成分を特定量含有させ、また半芳香族ポリアミド樹脂組成物にドリップ防止剤を含有させることにより、上記目的を達成できることを見出し、本発明に到達した。
すなわち、本発明の要旨は下記の通りである。【０００７】
（１）半芳香族ポリアミド（Ａ）１００質量部、臭素系難燃剤（Ｂ）１５〜１３０質量部、難燃助剤（Ｃ）２〜２５質量部およびドリップ防止剤（Ｄ）０．３〜７．０質量部を含有する半芳香族ポリアミド樹脂組成物であり、
半芳香族ポリアミド（Ａ）が、テレフタル酸成分、脂肪族ジアミン成分および脂肪族モノカルボン酸成分を含有し、
半芳香族ポリアミド（Ａ）における脂肪族モノカルボン酸成分の含有量が０．３〜４．０モル％であることを特徴とする半芳香族ポリアミド樹脂組成物。
（２）脂肪族ジアミン成分が、１，１０−デカンジアミンであることを特徴とする（１）記載の半芳香族ポリアミド樹脂組成物。
（３）さらに繊維状強化材（Ｅ）を２００質量部以下含有することを特徴とする（１）または（２）記載の半芳香族ポリアミド樹脂組成物。
（４）臭素系難燃剤（Ｂ）と難燃助剤（Ｃ）の質量比率（Ｂ／Ｃ）が、９５／５〜６０／４０であることを特徴とする（１）〜（３）のいずれかに記載の半芳香族ポリアミド樹脂組成物。
（５）脂肪族モノカルボン酸成分が、炭素数１５〜３０の脂肪族モノカルボン酸からなる群より選ばれた１種以上であることを特徴とする（１）〜（４）のいずれかに記載の半芳香族ポリアミド樹脂組成物。
（６）臭素系難燃剤（Ｂ）が、エチレンビス（テトラブロモフタル）イミド、臭素化エポキシ樹脂および臭素化ポリスチレンからなる群より選ばれた１種以上であることを特徴とする（１）〜（５）のいずれかに記載の半芳香族ポリアミド樹脂組成物。
（７）難燃助剤（Ｃ）が、錫酸亜鉛、硼酸亜鉛、三酸化アンチモン、五酸化アンチモンおよびアンチモン酸ナトリウムからなる群より選ばれた１種以上であることを特徴とする（１）〜（６）のいずれかに記載の半芳香族ポリアミド樹脂組成物。
（８）ドリップ防止剤（Ｄ）が、ポリテトラフルオロエチレンおよび／またはアクリル変性ポリテトラフルオロエチレンであることを特徴とする（１）〜（７）のいずれかに記載の半芳香族ポリアミド樹脂組成物。
（９）上記（１）〜（８）のいずれかに記載の半芳香族ポリアミド樹脂組成物を成形してなることを特徴とする成形体。
【発明の効果】
【０００８】
本発明によれば、優れた耐熱性、機械的特性に加え、押出時や成形時の流動性や難燃性に優れ、分解ガスの発生が抑制された半芳香族ポリアミド樹脂組成物を提供することができる。さらに、本発明の半芳香族ポリアミド樹脂組成物は、ドリップ防止剤を含有するため、難燃性が向上するのみならず、クリープ特性が向上する。また半芳香族ポリアミドが脂肪族モノカルボン酸成分を含有するため、流動性が向上し、ドリップ防止剤を含有することによって生じる流動性の低下やウェルド強度の低下を抑制することができるとともに、難燃剤由来の分解ガスの発生を抑制することができる。
【発明を実施するための形態】
【０００９】
以下、本発明を詳細に説明する。
本発明の半芳香族ポリアミド樹脂組成物は、半芳香族ポリアミド（Ａ）、臭素系難燃剤（Ｂ）、難燃助剤（Ｃ）およびドリップ防止剤（Ｄ）を含有する。
そして、本発明に用いる半芳香族ポリアミド（Ａ）は、テレフタル酸成分と、脂肪族ジアミン成分と、脂肪族モノカルボン酸成分を含有する。
【００１０】
半芳香族ポリアミド（Ａ）におけるジカルボン酸成分は、耐熱性の観点から、テレフタル酸を含有することが必要であり、ジカルボン酸成分中、テレフタル酸の含有量は、９５モル％以上であることが好ましく、１００モル％であることがより好ましい。
テレフタル酸以外に含有されるジカルボン酸としては、フタル酸、イソフタル酸、ナフタレンジカルボン酸等の芳香族ジカルボン酸や、シュウ酸、マロン酸、コハク酸、グルタル酸、アジピン酸、ピメリン酸、スベリン酸、アゼライン酸、セバシン酸、ウンデカン二酸、ドデカン二酸等の脂肪族ジカルボン酸や、シクロヘキサンジカルボン酸等の脂環式ジカルボン酸が挙げられる。
【００１１】
半芳香族ポリアミド（Ａ）における脂肪族ジアミン成分は、耐熱性と加工性の観点から、炭素数８〜１２の脂肪族ジアミンであることが好ましく、ジアミン成分中、炭素数８〜１２の脂肪族ジアミンの含有量は、９５モル％以上であることが好ましく、１００モル％であることがより好ましい。
炭素数８〜１２の脂肪族ジアミンとしては、例えば、１，８−オクタンジアミン、１，９−ノナンジアミン、１，１０−デカンジアミン、１，１１−ウンデカンジアミン、１，１２−ドデカンジアミンが挙げられ、中でも、汎用性が高いことから１，１０−デカンジアミンが好ましい。これらは、単独で用いてもよいし、併用してもよいが、機械的特性の向上の観点から、単独で用いることが好ましい。
炭素数８〜１２の脂肪族ジアミン以外の他のジアミンとしては、例えば、１，２−エタンジアミン、１，３−プロパンジアミン、１，４−ブタンジアミン、１，５−ペンタンジアミン、１，６−ヘキサンジアミン、１，７−ヘプタンジアミン、１，１３−トリデカンジアミン、１，１４−テトラデカンジアミン、１，１５−ペンタデカンジアミン等の脂肪族ジアミンや、シクロヘキサンジアミン等の脂環式ジアミンや、キシリレンジアミン、ベンゼンジアミン等の芳香族ジアミンが挙げられる。
【００１２】
本発明に用いる半芳香族ポリアミド（Ａ）においては、脂肪族モノカルボン酸成分を構成成分とすることが必要である。脂肪族モノカルボン酸ではないモノカルボン酸を構成成分とすると、半芳香族ポリアミド（Ａ）の流動性を向上する効果が乏しい。
脂肪族モノカルボン酸の中でも、炭素数が１５〜３０であるものを用いることが好ましく、炭素数が１８〜２９であるものを用いることがより好ましい。炭素数１５〜３０の脂肪族モノカルボン酸を含有することにより、押出時や成形時の流動性が向上し、分解ガスの発生を抑制することができる。モノカルボン酸成分として炭素数が１５未満の脂肪族モノカルボン酸を使用すると、流動性の向上効果が得られない場合がある。また、炭素数が３０を超える脂肪族モノカルボン酸を使用すると、結晶化が阻害され、成形加工性や耐熱性が低下する場合がある。
炭素数が１５〜３０の脂肪族モノカルボン酸としては、例えば、ペンタデシル酸、パルミチン酸、マーガリン酸、ステアリン酸、ノナデシル酸、アラキジン酸、ベヘン酸、リグノセリン酸、セロチン酸、ヘプタコサン酸、モンタン酸、メリシン酸が挙げられる。中でも、汎用性が高いことから、ステアリン酸、ベヘン酸、モンタン酸が好ましい。脂肪族モノカルボン酸成分は、単独で用いてもよいし、併用してもよい。  脂肪族モノカルボン酸成分の含有量は、半芳香族ポリアミド（Ａ）を構成する全モノマーに対して、０．３〜４．０モル％であることが必要であり、０．６〜３．５モル％であることが好ましい。脂肪族モノカルボン酸成分の含有量が０．３モル％未満であると、得られる半芳香族ポリアミド（Ａ）は、分子量が高く、押出時や成形時に分解ガスが発生したり、流動性の向上効果が得られない場合がある。一方、脂肪族モノカルボン酸成分の含有量が４．０モル％を超えると、得られる成形体は機械的特性が低下する場合がある。
【００１３】
本発明に用いる半芳香族ポリアミド（Ａ）は、必要に応じて、カプロラクタムやラウロラクタム等のラクタム類、アミノカプロン酸、１１−アミノウンデカン酸等のω−アミノカルボン酸を含有させてもよい。
【００１４】
半芳香族ポリアミド（Ａ）は、分子量の指標となる、９６％硫酸中、２５℃、濃度１ｇ／ｄＬで測定した場合の相対粘度が、１．５〜３．５であることが好ましく、１．７〜３．５であることがより好ましく、１．９〜３．１であることがさらに好ましい。相対粘度が１．５未満であると、機械的特性が低下する場合がある。
【００１５】
半芳香族ポリアミド（Ａ）は、従来から知られている加熱重合法や溶液重合法の方法を用いて製造することができる。工業的に有利である点から、加熱重合法が好ましく用いられる。加熱重合法としては、テレフタル酸成分と、脂肪族ジアミン成分と、脂肪族モノカルボン酸成分とから反応生成物を得る工程（ｉ）と、得られた反応生成物を重合する工程（ｉｉ）とからなる方法が挙げられる。
【００１６】
工程（ｉ）としては、例えば、テレフタル酸粉末と脂肪族モノカルボン酸とを混合し、予め脂肪族ジアミンの融点以上、かつテレフタル酸の融点以下の温度に加熱し、この温度のテレフタル酸粉末と脂肪族モノカルボン酸とに、テレフタル酸の粉末の状態を保つように、実質的に水を含有させずに、脂肪族ジアミンを添加する方法が挙げられる。あるいは、別の方法としては、溶融状態の脂肪族ジアミンと脂肪族モノカルボン酸と、固体のテレフタル酸とからなる懸濁液を攪拌混合し、混合液を得た後、最終的に生成する半芳香族ポリアミドの融点未満の温度で、テレフタル酸と脂肪族ジアミンと脂肪族モノカルボン酸の反応による塩の生成反応と、生成した塩の重合による低重合物の生成反応とをおこない、塩および低重合物の混合物を得る方法が挙げられる。この場合、反応をさせながら破砕をおこなってもよいし、反応後に一旦取り出してから破砕をおこなってもよい。工程（ｉ）としては、反応生成物の形状の制御が容易な前者の方が好ましい。
【００１７】
工程（ｉｉ）としては、例えば、工程（ｉ）で得られた反応生成物を、最終的に生成する半芳香族ポリアミドの融点未満の温度で固相重合し、所定の分子量まで高分子量化させ、半芳香族ポリアミドを得る方法が挙げられる。固相重合は、重合温度１８０〜２７０℃、反応時間０．５〜１０時間で、窒素等の不活性ガス気流中でおこなうことが好ましい。
【００１８】
工程（ｉ）および工程（ｉｉ）の反応装置としては、特に限定されず、公知の装置を用いればよい。工程（ｉ）と工程（ｉｉ）を同じ装置で実施してもよいし、異なる装置で実施してもよい。
半芳香族ポリアミド（Ａ）の製造において、重合の効率を高めるため重合触媒を用いてもよい。重合触媒としては、例えば、リン酸、亜リン酸、次亜リン酸またはそれらの塩が挙げられる。重合触媒の添加量は、通常、半芳香族ポリアミド（Ａ）を構成する全モノマーに対して、２モル％以下で用いることが好ましい。
【００１９】
本発明に用いる臭素系難燃剤（Ｂ）は、臭素原子の含有量が５０質量％以上であることが好ましく、５８質量％以上であることがより好ましい。臭素原子の含有量が５０質量％未満であると、必要とする難燃性を付与するために、樹脂組成物への難燃剤添加量が多くなり、機械的特性が低下したり、分解ガスの発生量が増加する場合がある。
【００２０】
本発明に用いる臭素系難燃剤（Ｂ）としては、例えば、ヘキサブロモシクロドデカン、ビス（ジブロモプロピル）テトラブロモ−ビスフェノールＡ、ビス（ジブロモプロピル）テトラブロモ−ビスフェノールＳ、トリス（ジブロモプロピル）イソシアヌレート、トリス（トリブロモネオペンチル）ホスフェート、デカブロモジフェニレンオキサイド、臭素化エポキシ樹脂、ビス（ペンタブロモフェニル）エタン、トリス（トリブロモフェノキシ）トリアジン、エチレンビス（テトラブロモフタル）イミド、エチレンビスペンタブロモフェニル、ポリブロモフェニルインダン、臭素化ポリスチレン、テトラブロモビスフェノールＡポリカーボネート、臭素化ポリフェニレンオキシド、ポリペンタブロモベンジルアクリレートが挙げられる。中でも高温での加工に耐えうるエチレンビス（テトラブロモフタル）イミド、臭素化エポキシ樹脂、臭素化ポリスチレンが好ましく、臭素化ポリスチレンがより好ましい。これらは単独で用いてもよいし、併用してもよい。
臭素化ポリスチレンの具体的な商品名としては、例えば、ケムチュラ社製「Ｇｒｅａｔ  Ｌａｋｅｓ  ＣＰ−４４ＨＦ」、「Ｇｒｅａｔ  Ｌａｋｅｓ  ＰＢＳ−６４ＨＷ」、「Ｇｒｅａｔ  Ｌａｋｅｓ  ＰＤＢＳ−８０」、アルベマール社製「ＳＡＹＴＥＸ  ＨＰ−７０１０」「ＳＡＹＴＥＸ  ＨＰ−３０１０」が挙げられる。
【００２１】
臭素系難燃剤（Ｂ）の含有量は、半芳香族ポリアミド（Ａ）１００質量部に対して、１５〜１３０質量部であることが必要であり、２５〜１００質量部であることがましい。臭素系難燃剤（Ｂ）の含有量が１５質量部未満であると、難燃性の向上効果が得られない。一方、臭素系難燃剤（Ｂ）の含有量が１３０質量部を超えると、難燃性に優れる反面、押出時や成形時の分解ガスの発生が増加する。
【００２２】
本発明に用いる難燃助剤（Ｃ）としては、例えば、三酸化アンチモン、五酸化アンチモン、アンチモン酸ナトリウム、酸化ナトリウム、酸化錫、錫酸亜鉛、酸化亜鉛、酸化鉄、水酸化マグネシウム、水酸化カルシウム、硼酸亜鉛が挙げられる。中でも臭素系難燃剤との相乗効果が高く、分解ガス量の発生を抑制できる、錫酸亜鉛、硼酸亜鉛が好ましい。これらは単独で用いてもよいし、併用してもよい。
具体的な商品名としては、例えば、日本軽金属社製「ＦＬＡＭＴＡＲＤ  Ｓ」（錫酸亜鉛）、ボラックス社製「ＦＩＲＥ  ＢＲＡＫＥ４１５」（硼酸亜鉛）が挙げられる。
【００２３】
難燃助剤（Ｃ）の含有量は、半芳香族ポリアミド（Ａ）１００質量部に対して、２〜２５質量部であることが必要であり、５〜２０質量部であることが好ましい。難燃助剤（Ｃ）の含有量が２質量部未満であると、難燃性の向上効果が得られない。一方、難燃助剤（Ｃ）の含有量が２５質量部を超えると、得られる成形体の難燃性が低下する。
【００２４】
本発明に用いる臭素系難燃剤（Ｂ）と難燃助剤（Ｃ）の質量比率（Ｂ／Ｃ）は、９５／５〜６０／４０であることが好ましく、９０／１０〜７０／３０であることがより好ましい。（Ｂ）と（Ｃ）の合計に対する（Ｃ）の質量比率を５質量％以上とすることにより、難燃性を向上させることができる。しかし、（Ｂ）と（Ｃ）の合計に対する（Ｃ）の質量比率が４０質量％を超えると難燃性の向上効果が飽和に達してしまい、経済的に不利になる場合がある。
【００２５】
本発明に用いるドリップ防止剤（Ｄ）としては、燃焼時に滴下を防止する効果があれば、公知の化合物が使用できる。ドリップ防止剤（Ｄ）としては、例えば、ポリテトラフルオロエチレン、ポリヘキサフルオロプロピレン、テトラフルオロエチレン−ヘキサフルオロプロピレン共重合体、テトラフルオロエチレン−パーフルオロアルキルビニルエーテル共重合体、テトラフルオロエチレン−エチレン共重合体、ヘキサフルオロプロピレン−プロピレン共重合体、ポリビニリデンフルオライド、ビニリデンフルオライド−エチレン共重合体、ポリクロロトリフルオロエチレン、変性ポリテトラフルオロエチレンが挙げられる。中でも滴下防止効果の高い、ポリテトラフルオロエチレン、アクリル変性ポリテトラフルオロエチレンが好ましい。具体的な商品名としては、例えば、ダイキン工業社製「ポリフロンＭＰＡ  ＦＡ−５００Ｈ」（ポリテトラフルオロエチレン）、三菱レイヨン社製「メタブレンＡ−３７５０」、「メタブレンＡ−３８００」（アクリル変性ポリテトラフルオロエチレン）が挙げられる。これらは単独で用いてもよいし、併用してもよい。
【００２６】
ドリップ防止剤（Ｄ）の含有量は、半芳香族ポリアミド（Ａ）１００質量部に対して、０．３〜７質量部であることが必要であり、０．５〜５質量部であることが好ましい。ドリップ防止剤（Ｄ）の含有量が０．３質量部未満の場合、滴下防止効果が不十分であるため、燃焼時に溶融滴下する場合があるので好ましくない。一方、ドリップ防止剤（Ｄ）の含有量が７質量部を超えると、樹脂組成物の溶融混練が困難になる場合がある。
【００２７】
ドリップ防止剤（Ｄ）として、ポリテトラフルオロエチレンやアクリル変性ポリテトラフルオロエチレンなどのフッ素樹脂を用いた場合、滴下防止効果が得られるだけでなく、摺動特性やクリープ特性も向上する。フッ素樹脂の中でも、アクリル変性ポリテトラフルオロエチレンを用いる方が、摺動特性やクリープ特性の向上効果がより高い。
【００２８】
ドリップ防止剤（Ｄ）としてポリテトラフルオロエチレンやアクリル変性ポリテトラフルオロエチレンなどのフッ素樹脂を用いると、樹脂組成物は、流動性が低下したり、さらにウェルド強度が低下する場合がある。しかしながら本発明の樹脂組成物は、半芳香族ポリアミドが脂肪族モノカルボン酸成分を含有していることにより、フッ素樹脂を含有しても流動性やウェルド強度が低下しにくくなる効果がある。一般に、成形体、特に大きな成形体を作製する場合には、ウェルド部分が発生するため、ウェルド強度が高いことが要求される。
【００２９】
本発明の半芳香族ポリアミド樹脂組成物は、さらに繊維状強化材（Ｅ）を含有してもよい。繊維状強化材（Ｅ）としては、例えば、ガラス繊維、炭素繊維、ボロン繊維、ポリビニルアルコール繊維、ポリエステル繊維、アクリル繊維、アラミド繊維、ポリベンズオキサゾール繊維、ケナフ繊維、竹繊維、麻繊維、バガス繊維、高強度ポリエチレン繊維、アルミナ繊維、炭化ケイ素繊維、チタン酸カリウム繊維、黄銅繊維、ステンレス繊維、スチール繊維、セラミックス繊維、玄武岩繊維が挙げられる。中でも、機械的特性の向上効果が高く、ポリアミド樹脂との溶融混練時の加熱温度に耐え得る耐熱性を有し、入手しやすいことから、ガラス繊維、炭素繊維、アラミド繊維が好ましい。ガラス繊維の具体的な商品名としては、例えば、日東紡社製「ＣＳ３Ｇ２２５Ｓ」、日本電気硝子社製「Ｔ−７８１Ｈ」が挙げられ、炭素繊維の具体的な商品名としては、例えば、東邦テナックス社製「ＨＴＡ−Ｃ６−ＮＲ」が挙げられる。繊維状強化材（Ｅ）は、単独で用いてもよいし、併用してもよい。
【００３０】
繊維状強化材（Ｅ）の繊維長、繊維径は、特に限定されないが、繊維長は０．１〜７ｍｍであることが好ましく、０．５〜６ｍｍであることがさらに好ましい。繊維状強化材（Ｅ）は、繊維長が０．１〜７ｍｍであると、成形性に悪影響を及ぼすことなく、樹脂組成物を補強することができる。また、繊維径は３〜２０μｍであることが好ましく、５〜１３μｍであることがさらに好ましい。繊維状強化材（Ｅ）は、繊維径が３〜２０μｍであると、溶融混練時に折損することなく、樹脂組成物を効率よく補強することができる。繊維状強化材（Ｅ）の断面形状としては、例えば、円形、長方形、楕円、それ以外の異形断面等が挙げられ、中でも円形が好ましい。
【００３１】
繊維状強化材（Ｅ）を用いる場合、その含有量は、半芳香族ポリアミド（Ａ）１００質量部に対して、２００質量部以下であることが好ましく、５〜１８０質量部であることがより好ましく、１０〜１７０質量部であることがさらに好ましい。繊維状強化材（Ｅ）の含有量が２００質量部を超えると、機械的強度の補強効率が低下したり、溶融混練時の作業性が低下したり、樹脂組成物のペレットを得ることが困難となる場合がある。
【００３２】
本発明の半芳香族ポリアミド樹脂組成物は、さらに酸化防止剤（Ｆ）を含有してもよい。酸化防止剤（Ｆ）としては、例えば、リン系酸化防止剤、ヒンダードフェノール系酸化防止剤、ヒンダードアミン系酸化防止剤、トリアジン系化合物、硫黄系化合物が挙げられ、中でも、リン系酸化防止剤が好ましい。
繊維状強化材（Ｅ）を含有する半芳香族ポリアミド樹脂組成物は、射出成形時において、成形サイクルが長い場合や射出量が少ない場合に高温のシリンダー内に長時間滞留すると、繊維状強化材（Ｅ）の表面処理剤が熱分解し、機械的強度の低下を引き起こすことがある。しかしながら、半芳香族ポリアミド樹脂組成物が酸化防止剤（Ｆ）を含有することにより、前記の機械的強度の低下を抑制することができる。なお、酸化防止剤（Ｆ）は、通常、半芳香族ポリアミドの分子量低下や色の退化を防止することを目的に含有させるものである。本発明においては、これらの効果に加えて、樹脂組成物の滞留安定性を向上させることができる。
酸化防止剤（Ｆ）を含有する場合、その含有量は、半芳香族ポリアミド１００質量部に対して、０．１〜５質量部であることが好ましく、０．２〜５質量部であることがさらに好ましい。
【００３３】
上記の酸化防止剤（Ｆ）の中でも、特にリン系酸化防止剤を用いることが好ましい。リン系酸化防止剤は、無機化合物でもよいし有機化合物でもよく、特に制限はないが、例えば、リン酸一ナトリウム、リン酸二ナトリウム、リン酸三ナトリウム、亜リン酸ナトリウム、亜リン酸カルシウム、亜リン酸マグネシウム、亜リン酸マンガン等の無機リン酸塩、トリフェニルホスファイト、トリオクタデシルホスファイト、トリデシルホスファイト、トリノニルフェニルホスファイト、ジフェニルイソデシルホスファイト、ビス（２，６−ジ−ｔｅｒｔ−ブチル−４−メチルフェニル）ペンタエリスリトールジホスファイト、トリス（２，４−ジ−ｔｅｒｔ−ブチルフェニル）ホスファイト、ジステアリルペンタエリスリトールジホスファイト、ビス（ノニルフェニル）ペンタエリスリトールジホスファイト、テトラキス（２，４−ジ−ｔｅｒｔ−ブチルフェニル）−４，４′−ビフェニリレンジホスホナイトが挙げられる。中でも、ビス（２，６−ジ−ｔｅｒｔ−ブチル−４−メチルフェニル）ペンタエリスリトールジホスファイトおよびテトラキス（２，４−ジ−ｔｅｒｔ−ブチルフェニル）−４，４′−ビフェニリレンジホスホナイトが好ましい。具体的な商品名としては、例えば、アデカ社製「アデカスタブＰＥＰ−３６」（ビス（２，６−ジ−ｔｅｒｔ−ブチル−４−メチルフェニル）ペンタエリスリトールジホスファイト）、「アデカスタブＰＥＰ−８」（ジステアリルペンタエリスリトールジホスファイト）、「アデカスタブＰＥＰ−４Ｃ」（ビス（ノニルフェニル）ペンタエリスリトールジホスファイト）、Ｃｌａｒｉａｎｔ社製「ホスタノックスＰ−ＥＰＱ」（テトラキス（２，４−ジ−ｔｅｒｔ−ブチルフェニル）−４，４′−ビフェニリレンジホスホナイト）が挙げられる。これらは単独で用いてもよいし、併用してもよい。
【００３４】
本発明の半芳香族ポリアミドは、必要に応じて、さらに他のポリマーを含有してもよい。他のポリマーとしては、例えば、ポリアミド６Ｔ、ポリアミド９Ｔ等の半芳香族ポリアミド樹脂、ポリアミド６、ポリアミド６６、ポリアミド６１０、ポリアミド１１、ポリアミド１２等の脂肪族ポリアミド樹脂、ポリアミド９Ｃ等の脂環族ポリアミド樹脂、ポリエチレンテレフタレート、ポリブチレンテレフタレート、液晶ポリマー、ポリアリレート、ポリシクロヘキサンジメチレンテレフタレート等のポリエステル樹脂、ポリエチレン、ポリスチレン、ポリプロピレン等のポリオレフィン樹脂、ポリフェニレンスルフィド樹脂、ポリフェニレンエーテル樹脂、ポリエーテルエーテルケトン樹脂が挙げられる。
【００３５】
本発明の半芳香族ポリアミド樹脂組成物には、必要に応じて、他の添加剤を含有してもよい。他の添加剤としては、例えば、タルク、膨潤性粘土鉱物、シリカ、アルミナ、ガラスビーズ、グラファイト等の充填材、顔料、染料、帯電防止剤、板状強化材、熱安定剤、耐衝撃改良剤、可塑剤、離型剤、滑剤、結晶核剤、有機過酸化物、末端封鎖剤、摺動性改良剤が挙げられる。他の添加剤の添加方法は、その効果が損なわれなければ特に限定されないが、例えば、半芳香族ポリアミドの重合時または溶融混練時に添加される。
【００３６】
なお、本発明の半芳香族ポリアミド樹脂組成物からなる成形体を、エキゾーストフィニッシャーやＬＥＤリフレクタなどとして屋外で使用する場合、半芳香族ポリアミド樹脂組成物は、さらに光安定剤を含有してもよい。特に、酸化チタン等の白色顔料を併せて用いる場合は、酸化チタンが光分解を促進する場合があるので、光安定剤を添加することが好ましい。光安定剤としては、例えば、ベンゾフェノン系化合物、ベンゾトリアゾール系化合物、サリシレート系化合物、ヒンダードアミン系化合物、ヒンダードフェノール系化合物が挙げられ、中でも、ヒンダードアミン系化合物が好ましい。光安定剤を含有する場合、その含有量は、半芳香族ポリアミド１００質量部に対し、０．１〜５質量部であることが好ましく、０．２〜５質量部であることがさらに好ましい。光安定剤の含有量が、半芳香族ポリアミド１００質量部に対して、０．１〜５質量部であることにより、光安定性を向上させることができる。
光安定剤は、酸化防止剤（Ｆ）と併用することが好ましい。併用することにより、成形時の滞留安定性を向上させつつ、使用時の紫外線等による光劣化を効率的に防止することができる。
【００３７】
本発明において、半芳香族ポリアミド樹脂組成物を構成する原料を混合する方法は、その効果が損なわれなければ特に限定されないが、溶融混練法がより好ましい。溶融混練法としては、例えば、ブラベンダー等のバッチ式ニーダー、バンバリーミキサー、ヘンシェルミキサー、ヘリカルローター、ロール、一軸押出機、二軸押出機を用いる方法が挙げられる。溶融混練温度は、半芳香族ポリアミド（Ａ）が溶融し、分解しない領域から選ばれ、混練温度が高すぎると、半芳香族ポリアミド（Ａ）が分解するだけでなく、臭素系難燃剤（Ｂ）も分解するおそれがあることから、（半芳香族ポリアミド（Ａ）の融点（Ｔｍ）−２０℃）〜（Ｔｍ＋５０℃）であることが好ましい。
【００３８】
本発明の半芳香族ポリアミド樹脂組成物の加工方法としては、溶融物をストランド状に押出しペレット形状にする方法や、溶融物をホットカット、アンダーウォーターカットしてペレット形状にする方法や、シート状に押出しカッティングする方法、ブロック状に押出し粉砕してパウダー形状にする方法が挙げられる。
【００３９】
本発明の半芳香族ポリアミド樹脂組成物を成形体に成形する方法としては、例えば、射出成形法、押出成形法、ブロー成形法、焼結成形法が挙げられ、機械的特性、成形性の向上効果が大きいことから、射出成形法が好ましい。射出成形機としては、特に限定されるものではないが、例えば、スクリューインライン式射出成形機またはプランジャ式射出成形機が挙げられる。射出成形機のシリンダー内で加熱溶融された半芳香族ポリアミド樹脂組成物は、ショットごとに計量され、金型内に溶融状態で射出され、所定の形状で冷却、固化された後、成形体として金型から取り出される。射出成形時の樹脂は、（Ｔｍ）〜（Ｔｍ＋５０℃）で加熱溶融することが好ましい。なお、半芳香族ポリアミド樹脂組成物の加熱溶融時には、用いる半芳香族ポリアミド樹脂組成物ペレットは十分に乾燥されたものを用いることが好ましい。
【００４０】
本発明の半芳香族ポリアミド樹脂組成物を成形してなる成形体は、自動車部品、電気電子部品、雑貨、土木建築用品等広範な用途に使用でき、難燃性に優れていることから、特に電気電子部品に好適である。自動車部品としては、例えば、サーモスタットカバー、インバータのＩＧＢＴモジュール部材、インシュレーター部材、エキゾーストフィニッシャー、パワーデバイス筐体、ＥＣＵ筐体、ＥＣＵコネクタ、モーターやコイルの絶縁材、ケーブルの被覆材が挙げられる。電気電子部品としては、例えば、コネクタ、ＬＥＤリフレクタ、スイッチ、センサー、ソケット、コンデンサー、ジャック、ヒューズホルダー、リレー、コイルボビン、ブレーカー、電磁開閉器、ホルダー、プラグ、携帯用パソコンやワープロ等の電気機器の筐体部品、抵抗器、ＩＣ、ＬＥＤのハウジングが挙げられる。
【実施例】
【００４１】
以下、実施例により本発明を具体的に説明するが、本発明はこれらの実施例により限定されるものではない。【００４２】
１．測定方法
半芳香族ポリアミドおよび半芳香族ポリアミド樹脂組成物の物性測定は以下の方法によりおこなった。【００４３】
（１）相対粘度
９６質量％硫酸を溶媒とし、濃度１ｇ／ｄＬ、２５℃で測定した。【００４４】
（２）融点
示差走査熱量計（パーキンエルマー社製ＤＳＣ−７型）用い、昇温速度２０℃／分で３７０℃まで昇温した後、３７０℃で５分間保持し、降温速度２０℃／分で２５℃まで降温し、さらに２５℃で５分間保持後、再び昇温速度２０℃／分で昇温測定した際の吸熱ピークのトップを融点（Ｔｍ）とした。【００４５】
（３）メルトフローレート（ＭＦＲ）
ＪＩＳ  Ｋ７２１０に従い、半芳香族ポリアミド（Ａ−１）〜（Ａ−６）、（Ａ−９）〜（Ａ−１１）は３３０℃で、（Ａ−７）は３５０℃、（Ａ−８）は３２０℃で、荷重は全て１．２ｋｇｆで測定した。【００４６】
（４）曲げ強度、曲げ弾性率
半芳香族ポリアミド樹脂組成物を、射出成形機（ファナック社製Ｓ２０００ｉ−１００Ｂ型）を用いて射出成形し、試験片（ダンベル片）を作製した。シリンダー温度は融点（Ｔｍ）＋１５℃、金型温度は１３５℃でおこなった。
得られた試験片を用いて、ＩＳＯ１７８に準拠して曲げ強度や曲げ弾性率を測定した。
実用上、曲げ強度は１１０ＭＰａ以上が好ましく、１２０ＭＰａ以上がより好ましく、１４０ＭＰａ以上がさらに好ましい。また、実用上、曲げ弾性率は３ＧＰａ以上が好ましく、５ＧＰａ以上がより好ましい。【００４７】
（５）ウェルド引張強度
上記（４）と同様の射出成形をおこなって、試験片（ダンベル片）の中央部にウェルド部が生じるように金型の両端から樹脂を流し込んで試験片を作製した。
得られた試験片を用いて、ＩＳＯ５２７に準拠して引張強度を測定した。
実用上、ウェルド引張強度は４５ＭＰａ以上が好ましく、５０ＭＰａ以上がより好ましく、５５ＭＰａ以上がさらに好ましい。【００４８】
（６）バーフロー流動性
半芳香族ポリアミド樹脂組成物を、射出成形機（ファナック社製Ｓ２０００ｉ−１００Ｂ型）を用いて、シリンダー温度（Ｔｍ＋１５℃）、金型温度１３５℃、射出圧力１５０ＭＰａ、射出時間８秒、設定射出速度１５０ｍｍ／秒で成形した際の試験片の流動長を測定し、バーフロー流動長とした。金型としては、厚み０．５ｍｍｔ、幅２０ｍｍ、長さ９８０ｍｍのバーフロー試験金型を用いた。バーフロー流動長は、流動性の指標となる。
実用上、バーフロー流動長は９０ｍｍ以上が好ましく、１１０ｍｍ以上がより好ましい。【００４９】
（７）難燃性
射出成形機（ニイガタマシンテクノ社製ＣＮＤ１５）を用いて、シリンダー温度（Ｔｍ＋２５℃）、金型温度１３５℃の条件で、５インチ（１２７ｍｍ）×１／２インチ（１２．７ｍｍ）×１／３２インチ（０．７９ｍｍ）の試験片を作製した。
得られた試験片を用いて、表１に示すＵＬ９４（米国Ｕｎｄｅｒ  Ｗｒｉｔｅｒｓ  Ｌａｂｏｒａｔｏｒｉｅｓ  Ｉｎｃ．で定められた規格）の基準に従って評価した。いずれの基準にも満たない場合は、「ｎｏｔ  Ｖ−２」とした。実用上、Ｖ−１、Ｖ−０であることが好ましい。
難燃評価が同じ基準の場合、総残炎時間が短いほど、難燃性が高いと判定した。【００５０】
【表１】
2015056765.tif 000002
【００５１】
（８）摩擦係数
上記（４）と同様の射出成形をおこなって、外径２５．６ｍｍ、内径２０ｍｍ、厚み１５ｍｍの円筒形の成形片を作製した。
得られた成形片を用いて、ＪＩＳ  Ｋ７２１８  Ａ法に従って、鈴木式摩擦磨耗試験機（東洋ボールドウィン社製ＥＦＭ−ＩＩＩ−Ｅ型）により、相手材をＳ４５Ｃ鋼、荷重を０．２５ＭＰａ、摩擦距離５ｋｍの条件下、試験をおこなった。（摩擦距離に達した時の摩擦力検出器の値／荷重の値）を摩擦係数とした。摩擦係数は０．７以下が好ましい。【００５２】
（９）クリープ特性
上記（４）で作製したダンベル型試験片を用い、安田精機社製Ｎｏ．１４５−Ｂ−ＰＣ−６クリープテスターにて測定温度８０℃の条件下で引張試験を行った。測定荷重は、繊維状強化材の含有量が、半芳香族ポリアミド（Ａ）１００質量部に対して１０質量部未満の場合は２０ＭＰａ、含有量が１０〜３０質量部の場合は６０ＭＰａ、含有量が３０質量部を超える場合は１００ＭＰａの一定荷重を１００時間継続して加えた。本発明においては、上記条件にて１００時間引張試験した後の伸び率（％）をクリープ特性とした。【００５３】
（１０）分解ガスの発生量
半芳香族ポリアミド樹脂組成物５ｍｇを試料とし、パイロライザーにて加熱発生させた揮発成分について、ガスクロマトグラフ／質量分析計にて測定した。データベース検索により、各ピークの化学構造を特定し、半芳香族ポリアミド、臭素系難燃剤、またはそれ以外のいずれに由来するかを特定した。また、下記の標準試料を同様の方法で測定して得たピーク面積値と物質量の関係をもとに、それぞれのピークについての発生ガス量を定量した。
分解ガスは、成形時の金型汚れの原因になるため、分解ガスの総量として、９．０ｍｇ／ｇ以下であることが好ましく、７．５ｍｇ／ｇ以下であることがより好ましい。
＜パイロライザー条件＞
・装置：ＰＹ−２０２０ｉＤ（フロンティア・ラボ社製）
・加熱：３２０℃、１０分
＜ガスクロマトグラフ条件＞
・装置：６８９０Ｎ（Ａｇｉｌｅｎｔ  Ｔｅｃｈｎｏｌｏｇｉｅｓ社製）
・カラム：ＵＡ５（ＭＳ／ＨＴ）３０Ｍ−０．２５Ｆ（フロンティア・ラボ社製）
内径（ｍｍ）×長さ（ｍ）  ０．２５×３０
フィルム膜厚（μｍ）  ０．２５
・キャリアガス：ヘリウム  １．０ｍＬ／分
・注入口：２５０℃、スプリット比３０：１
・温度：５０℃（２分）→［２０℃／分］→１７０℃（０分）→［５０℃／分］→３５０℃（８分）
＜質量分析計条件＞
・装置：５９７５Ｃ（Ａｇｉｌｅｎｔ  Ｔｅｃｈｎｏｌｏｇｉｅｓ社製）
・質量範囲：ｍ／ｚ＝５〜６５０
＜標準試料＞
・１００ｐｐｍのｎ−ヘキサデカン／ヘキサン溶液５μＬ
＜データベース＞
・ＮＩＳＴ  Ｍａｓｓ  Ｓｐｅｃｔａｌ  Ｌｉｂｒａｒｙ  Ｒｅｖｉｓｉｏｎ  ２００５  Ｄ.０５．０１（Ａｇｉｌｅｎｔ  Ｔｅｃｈｎｏｌｏｇｉｅｓ社製）
・ＥＧＡ−ＭＳ１０Ｂライブラリー（フロンティア・ラボ社製）
・ＰｙＧＣ−ＭＳ１０Ｂライブラリー（フロンティア・ラボ社製）
・ＡＤＤ−ＭＳ０８Ｂライブラリー（フロンティア・ラボ社製）
・Ｐｙｒｏｌｙｚａｔｅ−ＭＳ０９Ｂライブラリー（フロンティア・ラボ社製）【００５４】
２．原料
実施例および比較例で用いた原料を以下に示す。【００５５】
（１）半芳香族ポリアミド
・半芳香族ポリアミド（Ａ−１）
芳香族ジカルボン酸成分として粉末状のテレフタル酸（ＴＰＡ）４．７０ｋｇと、脂肪族モノカルボン酸成分としてステアリン酸（ＳＴＡ）０．３３ｋｇと、重合触媒として次亜リン酸ナトリウム一水和物９．３ｇとを、リボンブレンダー式の反応装置に入れ、窒素密閉下、回転数３０ｒｐｍで撹拌しながら１７０℃に加熱した。その後、温度を１７０℃に保ち、かつ回転数を３０ｒｐｍに保ったまま、液注装置を用いて、ジアミン成分として１００℃に加温した１，１０−デカンジアミン（ＤＤＡ）４．９７ｋｇを、２．５時間かけて連続的（連続液注方式）に添加し反応生成物を得た。なお、原料モノマーのモル比は、ＴＰＡ：ＤＤＡ：ＳＴＡ＝４８．５：４９．６：１．９（官能基の当量比率はＴＰＡ：ＤＤＡ：ＳＴＡ＝４９：５０：１）であった。
続いて、得られた反応生成物を、同じ反応装置で、窒素気流下、２５０℃、回転数３０ｒｐｍで８時間加熱して重合し、半芳香族ポリアミドの粉末を作製した。
その後、得られた半芳香族ポリアミドの粉末を、二軸混練機を用いてストランド状とし、ストランドを水槽に通して冷却固化し、それをペレタイザーでカッティングして半芳香族ポリアミド（Ａ−１）ペレットを得た。【００５６】
・半芳香族ポリアミド（Ａ−２）〜（Ａ−１１）
樹脂組成を表２に示すように変更した以外は、半芳香族ポリアミド（Ａ−１）を作製した際と同様の操作をおこなって、半芳香族ポリアミド（Ａ−２）〜（Ａ−１１）を得た。【００５７】
得られた半芳香族ポリアミド（Ａ−１）〜（Ａ−１１）の樹脂組成と特性値を表２に示す。【００５８】
【表２】
2015056765.tif 000003
【００５９】
（２）臭素系難燃剤
・Ｂ−１：臭素化ポリスチレン、ケムチュラ社製  Ｇｒｅａｔ  Ｌａｋｅｓ  ＰＤＢＳ−８０、臭素含有量５９質量％
・Ｂ−２： 臭素化ポリスチレン、ケムチュラ社製  Ｇｒｅａｔ  Ｌａｋｅｓ  ＰＢＳ−６４ＨＷ、臭素含有量６４質量％
・Ｂ−３： エチレンビス（テトラブロモフタル）イミド、アルベマール社製  ＢＴ−９３、臭素含有量６７質量％
・Ｂ−４：臭素化エポキシ樹脂、阪本薬品工業社製  ＳＲ−Ｔ２００００、臭素含有量５２質量％【００６０】
（３）難燃助剤
・Ｃ−１：錫酸亜鉛、日本軽金属社製  ＦＬＡＭＴＡＲＤ  Ｓ
・Ｃ−２：硼酸亜鉛、ボラックス社製  ＦＩＲＥ  ＢＲＡＫＥ４１５
・Ｃ−３：三酸化アンチモン、日本精鉱社製  ＰＡＴＯＸ−Ｍ
・Ｃ−４：アンチモン酸ナトリウム、日産化学工業社製  サンエポックＮＡ−１０７０Ｌ
・Ｃ−５：五酸化アンチモン、日産化学工業社製  サンエポックＮＡ−１０３０【００６１】
（４）ドリップ防止剤
・Ｄ−１：ポリテトラフルオロエチレン、ダイキン工業社製  ポリフロンＭＰＡ  ＦＡ５００Ｈ
・Ｄ−２：アクリル変性ポリテトラフルオロエチレン、三菱レイヨン社製  メタブレンＡ−３８００【００６２】
（５）繊維状強化材
・Ｅ−１：ガラス繊維、日東紡社製  ＣＳ３Ｇ２２５Ｓ、平均繊維径９．５μｍ、平均繊維長３ｍｍ
・Ｅ−２：炭素繊維、東邦テナックス社製  ＨＴＡ−Ｃ６−ＮＲ、平均繊維径７μｍ、平均繊維長６ｍｍ【００６３】
（６）酸化防止剤
・Ｆ−１：テトラキス（２，４−ジ−ｔｅｒｔ−ブチルフェニル）−４，４′−ビフェニリレンジホスホナイト、Ｃｌａｒｉａｎｔ社製  ホスタノックスＰ−ＥＰＱ【００６４】
実施例１
半芳香族ポリアミド（Ａ−１）１００質量部、臭素系難燃剤（Ｂ−１）１５質量部、難燃助剤（Ｃ−１）３．３質量部、ドリップ防止剤（Ｄ−１）１．４質量部および酸化防止剤（Ｆ−１）０．４質量部をドライブレンドし、ロスインウェイト式連続定量供給装置（クボタ社製ＣＥ−Ｗ−１型）を用いて計量し、スクリュー径２６ｍｍ、Ｌ／Ｄ５０の同方向二軸押出機（東芝機械社製ＴＥＭ２６ＳＳ型）の主供給口に供給して、溶融混練をおこなった。途中、サイドフィーダーより繊維状強化材（Ｅ−１）５２．６質量部を供給し、さらに混練をおこなった。ダイスからストランド状に引き取った後、水槽に通して冷却固化し、それをペレタイザーでカッティングして半芳香族ポリアミド樹脂組成物ペレットを得た。押出機のバレル温度設定は、３１０〜３４０℃、スクリュー回転数２５０ｒｐｍ、吐出量２５ｋｇ／時間とした。【００６５】
実施例２〜４０、比較例１〜１８
樹脂組成物の組成を表３〜４に示すように変更した以外は、実施例１と同様の操作をおこなって半芳香族ポリアミド樹脂組成物ペレットを得た。なお、比較例１５においては、ドリップ防止剤（Ｄ）の含有量が多かったため、半芳香族ポリアミド樹脂組成物をストランド化することができず、ペレットを得ることができなかった。【００６６】
得られた半芳香族ポリアミド樹脂組成物の樹脂組成および特性を表３〜４に示す。【００６７】
【表３】
2015056765.tif 000004
【００６８】
【表４】
2015056765.tif 000005
【００６９】
実施例１〜４０の樹脂組成物は、脂肪族モノカルボン酸成分を特定量含有する半芳香族ポリアミド（Ａ）と、臭素系難燃剤（Ｂ）と、難燃助剤（Ｃ）と、ドリップ防止剤（Ｄ）とが、本発明で規定する含有量となるよう構成されていたため、バーフロー流動長が９０ｍｍ以上であり流動性が高く、押出時や成形時の発生ガス量が少なく、得られた成形体は、機械的特性、難燃性に優れていた。実施例６、８、９の対比から、臭素系難燃剤（Ｂ）と難燃助剤（Ｃ）の合計に対する難燃助剤（Ｃ）の質量比率が５質量％以上であると、難燃性の向上がみられた。
実施例１、２、比較例９の対比、実施例４、５、比較例１０の対比、実施例６、７、比較例１１の対比、実施例１２、１３、比較例１２の対比、実施例１４、１５、比較例１３の対比、実施例１９、２０、比較例１６の対比、実施例２１、２２、比較例１７の対比から、ポリテトラフルオロエチレンを用いることによる摺動特性やクリープ特性の向上がみられ、アクリル変性ポリテトラフルオロエチレンを用いることによる摺動特性やクリープ特性のさらなる向上がみられた。【００７０】
比較例１では、半芳香族ポリアミド（Ａ）における脂肪族モノカルボン酸成分の含有量が少ないため、樹脂組成物は流動性が低く、バーフロー流動長が短かった。一方、比較例２では、脂肪族モノカルボン酸成分の含有量が多いため、得られた成形体は、機械的特性が低かった。
比較例３の樹脂組成物は、半芳香族ポリアミド（Ａ）におけるモノカルボン酸成分が芳香族モノカルボン酸であったため、流動性が低く、バーフロー流動長が短かく、またドリップ防止剤（Ｄ）を含有しないため、難燃性が低いものであった。比較例４において、樹脂組成物にドリップ防止剤（Ｄ）を含有させると、比較例３に比較して、難燃性やクリープ特性が向上したが、バーフロー流動長が１０ｍｍ短くなり、またウェルド強度も７ＭＰａ低下した。
比較例１８の樹脂組成物は、半芳香族ポリアミド（Ａ）におけるモノカルボン酸成分が脂肪族モノカルボン酸であるため、比較例３、４と比較して、流動性が高く、バーフロー流動長が長く、難燃剤由来の分解ガスの発生が抑制されているが、ドリップ防止剤（Ｄ）を含有しないため、難燃性が低いものであった。しかし、比較例１８の樹脂組成物にドリップ防止剤（Ｄ）を含有させた実施例９は、比較例１８に比較して、難燃性やクリープ特性が向上するとともに、バーフロー流動長の短縮が１０ｍｍから４ｍｍに抑制されており、またウェルド強度の低下も７ＭＰａから３ＭＰａに抑制されたものであった。
比較例５の樹脂組成物は、臭素系難燃剤（Ｂ）の含有量が少なかったため、得られた成形体の難燃性が低く、一方、比較例６の樹脂組成物は、臭素系難燃剤（Ｂ）の含有量が多いため、分解ガス量が多かった。
比較例７の樹脂組成物は、難燃助剤（Ｃ）の含有量が少ないため、得られた成形体の難燃性が低く、一方、比較例８の樹脂組成物は、難燃助剤（Ｃ）の含有量が多いため、得られた成形体の難燃性が低下した。
比較例９〜１４、１６〜１７の樹脂組成物は、上述の比較例１８と同様、ドリップ防止剤（Ｄ）を含有しないか、含有量が少ないため、ドリップ防止剤（Ｄ）を含有する実施例の樹脂組成物に比較して、摩擦係数が高く、クリープ特性に劣り、難燃性が低いものであった。一方、比較例１５の樹脂組成物は、ドリップ防止剤（Ｄ）の含有量が多かったため、ストランド化することができず、ペレットを得ることができなかった。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
半芳香族ポリアミド（Ａ）１００質量部、臭素系難燃剤（Ｂ）１５〜１３０質量部、難燃助剤（Ｃ）２〜２５質量部およびドリップ防止剤（Ｄ）０．３〜７．０質量部を含有する半芳香族ポリアミド樹脂組成物であり、
半芳香族ポリアミド（Ａ）が、テレフタル酸成分、脂肪族ジアミン成分および脂肪族モノカルボン酸成分を含有し、
半芳香族ポリアミド（Ａ）における脂肪族モノカルボン酸成分の含有量が０．３〜４．０モル％であり、
ドリップ防止剤（Ｄ）が、アクリル変性ポリテトラフルオロエチレンであることを特徴とする半芳香族ポリアミド樹脂組成物。
【請求項２】
脂肪族ジアミン成分が、１，１０−デカンジアミンであることを特徴とする請求項１記載の半芳香族ポリアミド樹脂組成物。
【請求項３】
さらに繊維状強化材（Ｅ）を２００質量部以下含有することを特徴とする請求項１または２記載の半芳香族ポリアミド樹脂組成物。
【請求項４】
臭素系難燃剤（Ｂ）と難燃助剤（Ｃ）の質量比率（Ｂ／Ｃ）が、９５／５〜６０／４０であることを特徴とする請求項１〜３のいずれかに記載の半芳香族ポリアミド樹脂組成物。
【請求項５】
脂肪族モノカルボン酸成分が、炭素数１５〜３０の脂肪族モノカルボン酸からなる群より選ばれた１種以上であることを特徴とする請求項１〜４のいずれかに記載の半芳香族ポリアミド樹脂組成物。
【請求項６】
臭素系難燃剤（Ｂ）が、エチレンビス（テトラブロモフタル）イミド、臭素化エポキシ樹脂および臭素化ポリスチレンからなる群より選ばれた１種以上であることを特徴とする請求項１〜５のいずれかに記載の半芳香族ポリアミド樹脂組成物。
【請求項７】
難燃助剤（Ｃ）が、錫酸亜鉛、硼酸亜鉛、三酸化アンチモン、五酸化アンチモンおよびアンチモン酸ナトリウムからなる群より選ばれた１種以上であることを特徴とする請求項１〜６のいずれかに記載の半芳香族ポリアミド樹脂組成物。
【請求項８】
請求項１〜７のいずれかに記載の半芳香族ポリアミド樹脂組成物を成形してなることを特徴とする成形体。
【手続補正２】
【補正対象書類名】明細書
【補正対象項目名】０００７
【補正方法】変更
【補正の内容】
【０００７】
（１）半芳香族ポリアミド（Ａ）１００質量部、臭素系難燃剤（Ｂ）１５〜１３０質量部、難燃助剤（Ｃ）２〜２５質量部およびドリップ防止剤（Ｄ）０．３〜７．０質量部を含有する半芳香族ポリアミド樹脂組成物であり、
半芳香族ポリアミド（Ａ）が、テレフタル酸成分、脂肪族ジアミン成分および脂肪族モノカルボン酸成分を含有し、
半芳香族ポリアミド（Ａ）における脂肪族モノカルボン酸成分の含有量が０．３〜４．０モル％であり、
ドリップ防止剤（Ｄ）が、アクリル変性ポリテトラフルオロエチレンであることを特徴とする半芳香族ポリアミド樹脂組成物。
（２）脂肪族ジアミン成分が、１，１０−デカンジアミンであることを特徴とする（１）記載の半芳香族ポリアミド樹脂組成物。
（３）さらに繊維状強化材（Ｅ）を２００質量部以下含有することを特徴とする（１）または（２）記載の半芳香族ポリアミド樹脂組成物。
（４）臭素系難燃剤（Ｂ）と難燃助剤（Ｃ）の質量比率（Ｂ／Ｃ）が、９５／５〜６０／４０であることを特徴とする（１）〜（３）のいずれかに記載の半芳香族ポリアミド樹脂組成物。
（５）脂肪族モノカルボン酸成分が、炭素数１５〜３０の脂肪族モノカルボン酸からなる群より選ばれた１種以上であることを特徴とする（１）〜（４）のいずれかに記載の半芳香族ポリアミド樹脂組成物。
（６）臭素系難燃剤（Ｂ）が、エチレンビス（テトラブロモフタル）イミド、臭素化エポキシ樹脂および臭素化ポリスチレンからなる群より選ばれた１種以上であることを特徴とする（１）〜（５）のいずれかに記載の半芳香族ポリアミド樹脂組成物。
（７）難燃助剤（Ｃ）が、錫酸亜鉛、硼酸亜鉛、三酸化アンチモン、五酸化アンチモンおよびアンチモン酸ナトリウムからなる群より選ばれた１種以上であることを特徴とする（１）〜（６）のいずれかに記載の半芳香族ポリアミド樹脂組成物。
（８）上記（１）〜（７）のいずれかに記載の半芳香族ポリアミド樹脂組成物を成形してなることを特徴とする成形体。
【手続補正３】
【補正対象書類名】明細書
【補正対象項目名】００６４
【補正方法】変更
【補正の内容】
【００６４】
参考例１
半芳香族ポリアミド（Ａ−１）１００質量部、臭素系難燃剤（Ｂ−１）１５質量部、難燃助剤（Ｃ−１）３．３質量部、ドリップ防止剤（Ｄ−１）１．４質量部および酸化防止剤（Ｆ−１）０．４質量部をドライブレンドし、ロスインウェイト式連続定量供給装置（クボタ社製ＣＥ−Ｗ−１型）を用いて計量し、スクリュー径２６ｍｍ、Ｌ／Ｄ５０の同方向二軸押出機（東芝機械社製ＴＥＭ２６ＳＳ型）の主供給口に供給して、溶融混練をおこなった。途中、サイドフィーダーより繊維状強化材（Ｅ−１）５２．６質量部を供給し、さらに混練をおこなった。ダイスからストランド状に引き取った後、水槽に通して冷却固化し、それをペレタイザーでカッティングして半芳香族ポリアミド樹脂組成物ペレットを得た。押出機のバレル温度設定は、３１０〜３４０℃、スクリュー回転数２５０ｒｐｍ、吐出量２５ｋｇ／時間とした。
【手続補正４】
【補正対象書類名】明細書
【補正対象項目名】００６５
【補正方法】変更
【補正の内容】
【００６５】
実施例２、５、７、１０、１３、１５、１７、２０、２２、比較例１〜１８、参考例２〜３１
樹脂組成物の組成を表３〜４に示すように変更した以外は、参考例１と同様の操作をおこなって半芳香族ポリアミド樹脂組成物ペレットを得た。なお、比較例１５においては、ドリップ防止剤（Ｄ）の含有量が多かったため、半芳香族ポリアミド樹脂組成物をストランド化することができず、ペレットを得ることができなかった。
【手続補正５】
【補正対象書類名】明細書
【補正対象項目名】００６７
【補正方法】変更
【補正の内容】
【００６７】
【表３】
2015056765.tif 000006
【手続補正６】
【補正対象書類名】明細書
【補正対象項目名】００６８
【補正方法】変更
【補正の内容】
【００６８】
【表４】
2015056765.tif 000007
【手続補正７】
【補正対象書類名】明細書
【補正対象項目名】００６９
【補正方法】変更
【補正の内容】
【００６９】
実施例２、５、７、１０、１３、１５、１７、２０、２２の樹脂組成物は、脂肪族モノカルボン酸成分を特定量含有する半芳香族ポリアミド（Ａ）と、臭素系難燃剤（Ｂ）と、難燃助剤（Ｃ）と、ドリップ防止剤（Ｄ）とが、本発明で規定する含有量となるよう構成されていたため、バーフロー流動長が９０ｍｍ以上であり流動性が高く、押出時や成形時の発生ガス量が少なく、得られた成形体は、機械的特性、難燃性に優れていた。
参考例１、実施例２、比較例９の対比、参考例３、実施例５、比較例１０の対比、参考例４、実施例７、比較例１１の対比、参考例８、実施例１３、比較例１２の対比、参考例９、実施例１５、比較例１３の対比、参考例１２、実施例２０、比較例１６の対比、参考例１３、実施例２２、比較例１７の対比から、ポリテトラフルオロエチレンを用いることによる摺動特性やクリープ特性の向上がみられ、アクリル変性ポリテトラフルオロエチレンを用いることによる摺動特性やクリープ特性のさらなる向上がみられた。
【国際調査報告】
2015056765.tif 000008
2015056765.tif 000009
2015056765.tif 000010
2015056765.tif 000011